(57)【要約】【課題】製造効率がよく、使用時に芳香効果が容易に発揮される芳香機能付き衛生薄葉紙及びその製造方法を提供する。【解決手段】原料パルプからなる原紙Ｓ１，Ｓ２に、多孔質体に香料成分を含浸させて得られた芳香体２を塗布することを特徴とする。前記多孔質体は、平均粒径が１〜５０μｍ、さらに、吸油量が１０〜３００ｍｌ／１００ｇ（ＪＩＳ  Ｋ  ５１０１）であることが好ましく、硬度が１５〜７５０Ｈｖ（ＪＩＳ  Ｚ  ２２４４）の鉱物または無機化合物、又は硬度が９０％以上（ＪＩＳ  Ｋ  １４７４）の活性炭が好適である。【選択図】図１
2019013785.tif 000002
【特許請求の範囲】
【請求項１】
原料パルプからなる原紙に、多孔質体に香料成分を含浸させて得られた芳香体が塗布されており、
前記芳香体は、水性接着剤或いは水溶性樹脂に混和されて塗布されていることを特徴とする芳香機能付き衛生薄葉紙。
【請求項２】
前記多孔質体は、平均粒径が１〜５０μｍであることを特徴とする請求項１に記載の芳香機能付き衛生薄葉紙。
【請求項３】
前記多孔質体は、吸油量が１０〜３００ｍｌ／１００ｇ（ＪＩＳ  Ｋ  ５１０１）であることを特徴とする請求項１又は２に記載の芳香機能付き衛生薄葉紙。
【請求項４】
請求項１〜３の何れか一項に記載の芳香機能付き衛生薄葉紙を製造する製造方法であって、
前記原紙表面にエンボス加工を施す工程において、前記芳香体を前記原紙に転写させることを特徴とする芳香機能付き衛生薄葉紙の製造方法。
【請求項５】
請求項１〜３の何れか一項に記載の芳香機能付き衛生薄葉紙を製造する製造方法であって、
前記原紙表面にエンボス加工を施す工程の後に、前記芳香体を付与する工程を設けることを特徴とする芳香機能付き衛生薄葉紙を製造する製造方法。
【発明の詳細な説明】
【技術分野】
【０００１】
本発明は、芳香機能付き衛生薄葉紙及びその製造方法に関する。
【背景技術】
【０００２】
近年、トイレットペーパーに香料を付加することが実施されてきた。しかし、香料のほとんどは揮発性成分であることから、香り立ちを生産から実使用時まで維持させることは困難であるという問題があった。
そこで、例えば、香料を樹脂膜あるいは環状糖で包摂した、いわゆるカプセル化香料を用いることで、香り立ちを確保する技術が知られている。（例えば、特許文献１参照）。
【先行技術文献】
【特許文献】
【０００３】
【特許文献１】特開２０１３−０７８３７３号公報
【発明の概要】
【発明が解決しようとする課題】
【０００４】
しかし、上記特許文献１に記載の発明では、カプセル化香料は製品加工時に破壊されやすく、その反面、使用時に充分な量が破壊されずに芳香効果が発揮されないことがあるという問題点があった。
さらに、通常のロール紙の製造工程に香料付与工程を追加する必要があるため、製造効率が低下するという問題点があった。
【０００５】
本発明の主たる課題は、製造効率がよく、使用時に芳香効果が容易に発揮される芳香機能付き衛生薄葉紙及びその製造方法を提供することである。
【課題を解決するための手段】
【０００６】
上記課題を解決するために、請求項１に記載の発明は、芳香機能付き衛生薄葉紙において、
原料パルプからなる原紙に、多孔質体に香料成分を含浸させて得られた芳香体が塗布されており、
前記芳香体は、水性接着剤或いは水溶性樹脂に混和されて塗布されていることを特徴とする。
【０００７】
請求項２に記載の発明は、請求項１に記載の芳香機能付き衛生薄葉紙において、
前記多孔質体は、平均粒径が１〜５０μｍであることを特徴とする。
【０００８】
請求項３に記載の発明は、請求項１又は２に記載の芳香機能付き衛生薄葉紙において、
前記多孔質体は、吸油量が１０〜３００ｍｌ／１００ｇ（ＪＩＳ  Ｋ  ５１０１）であることを特徴とする。
【０００９】
請求項４に記載の発明は、請求項１〜３の何れか一項に記載の芳香機能付き衛生薄葉紙を製造する製造方法であって、
前記原紙表面にエンボス加工を施す工程において、前記芳香体を前記原紙に転写させることを特徴とする。
【００１０】
請求項５に記載の発明は、請求項１〜３の何れか一項に記載の芳香機能付き衛生薄葉紙を製造する製造方法であって、
前記原紙表面にエンボス加工を施す工程の後に、前記芳香体を付与する工程を設けることを特徴とする。
【発明の効果】
【００１１】
本発明によれば、香料を含浸する芳香体は製造時に容易に破壊されないため、芳香機能付き衛生薄葉紙を効率よく製造することができる。また、多孔質体により香料を徐々に揮発させることができるため、芳香効果を使用時に容易に発揮させることができる。
【図面の簡単な説明】
【００１２】
【図１】（ａ）は第１の方法のトイレットペーパー製造装置のエンボス加工部の概略構成を示す図であり、（ｂ）は第１の方法により製造された帯状ペーパーの拡大断面図である。
【図２】（ａ）は第２の方法のトイレットペーパー製造装置のエンボス加工部及び貼合部の概略構成を示す図であり、（ｂ）は第２の方法により製造された帯状ペーパーの拡大断面図である。
【図３】（ａ）は第３の方法のトイレットペーパー製造装置のエンボス加工部及び貼合部の概略構成を示す図であり、（ｂ）は第３の方法により製造された帯状ペーパーの拡大断面図である。
【発明を実施するための形態】
【００１３】
以下、図を参照して、本発明を実施するための形態を詳細に説明する。ただし、発明の範囲は図示例に限定されない。
【００１４】
本実施の形態では、衛生薄葉紙としてトイレットペーパーを例示して説明することとする。トイレットペーパーは、一定幅に形成された帯状ペーパーがロール状に巻かれた状態となっており、ペーパーホルダーに取り付けられて使用される。
【００１５】
＜トイレットペーパー＞
トイレットペーパーを構成する原紙は、原料パルプを主原料とする薄葉紙用抄紙原料により製造できる。その原料パルプは、特に限定されるものではなく、トイレットペーパーの具体的な用途に応じて適宜の原料パルプを選択し、また適宜配合して使用することができる。
【００１６】
原料パルプを例示すれば、木材パルプ、非木材パルプ、合成パルプ、古紙パルプなどから、より具体的には、砕木パルプ（ＧＰ）、ストーングランドパルプ（ＳＧＰ）、リファイナーグランドパルプ（ＲＧＰ）、加圧式砕木パルプ（ＰＧＷ）、サーモメカニカルパルプ（ＴＭＰ）、ケミサーモメカニカルパルプ（ＣＴＭＰ）、ブリーチケミサーモメカニカルパルプ（ＢＣＴＭＰ）等の機械パルプ（ＭＰ）、化学的機械パルプ（ＣＧＰ）、半化学的パルプ（ＳＣＰ）、広葉樹晒クラフトパルプ（ＬＢＫＰ）、針葉樹晒クラフトパルプ（ＮＢＫＰ）等のクラフトパルプ（ＫＰ）、またそれらの未漂白パルプ、ソーダパルプ（ＡＰ）、サルファイトパルプ（ＳＰ）、溶解パルプ（ＤＰ）等の化学的パルプ（ＣＰ）、ナイロン、レーヨン、ポリエステル、ポリビニルアルコール（ＰＶＡ）等を原料とする合成パルプ、脱墨パルプ（ＤＩＰ）、ウエストパルプ（ＷＰ）等の古紙パルプ、かすパルプ（ＴＰ）、木綿、アマ、麻、黄麻、マニラ麻、ラミー等を原料とするぼろパルプ、わらパルプ、エスパルトパルプ、バガスパルプ、竹パルプ、ケナフパルプ等の茎稈パルプ、靭皮パルプ等の補助パルプなどから、一種又は数種を適宜選択して使用することができる。
【００１７】
特に、原料パルプは、ＮＢＫＰとＬＢＫＰとを配合したものが好ましい。適宜古紙パルプが配合されていてもよいが、風合いなどの点で、ＮＢＫＰとＬＢＫＰのみから構成されているのがよく、その場合、配合割合としては、ＮＢＫＰ：ＬＢＫＰ＝３０：７０〜５０：５０がよく、特に、ＮＢＫＰ：ＬＢＫＰ＝４０：６０が望ましい。
【００１８】
原料パルプ等の原料は、例えば、公知の抄紙工程、具体的には、ワイヤパート、プレスパート、ドライヤパート、サイズプレス、カレンダパート等を経るなどして薄葉紙とする。抄紙に際しては、例えば、分散剤、苛性ソーダ、アンモニア水等のｐＨ調整剤、消泡剤、防腐剤、蛍光染料、離型剤、耐水化剤、流動変性剤、歩留向上剤などの適宜の薬品を添加することができる。
【００１９】
また、トイレットペーパーの坪量は、その用途によって適宜調整することができるが、坪量は１０〜３０ｇ／ｍ２の範囲内にあるものを使用するのが望ましい。坪量が１０ｇ／ｍ２未満では、柔らかさの向上の観点からは好ましいものの、使用に耐えうる十分な強度を適正に確保することが困難となる。逆に、坪量が３０ｇ／ｍ２を超えると紙全体が硬くなるとともに、ゴワ付き感が生じてしまい肌触りが悪くなる。なお、坪量の測定方法としては、例えば、ＪＩＳ  Ｐ８１２４に準じた方法等が挙げられる。
【００２０】
本実施形態に係るトイレットペーパーを構成する原紙は、従来の湿式方法により製造されるものである。即ち、原紙は、原料から繊維（原料パルプ）の懸濁液である紙料を調整する紙料調整工程と、紙料から繊維を抄いて繊維ウェブを形成し、当該形成した繊維ウェブを搬送しながら乾燥する抄紙工程と、を経て製造される。そして、抄造された原紙を巻き取ることで、一次原反ロールが製造される。トイレットペーパーは、一次原反ロールから引き出された原紙に対してエンボスを付与するエンボス加工工程等を経て、最後に巻取り軸に巻き取られることにより製造される。
【００２１】
＜芳香体＞
トイレットペーパーに添加される芳香体２は、平均粒径が１〜５０μｍ（メジアン径）、吸油量１０〜３００ｍｌ／１００ｇ（ＪＩＳ  Ｋ  ５１０１）である硬質の多孔質体に香料を含浸させたものである。
ここで、「平均粒径」とは、粉状または粒状である原料物質の各粒子の粒径を平均した値をいうが、全原料物質を母集団とする統計指標としての平均を意味することは勿論である。つまり、母集団（全原料物質）から適当なサンプル（各粒子）を抽出し、このサンプルの粒径を測定して算術平均した値を「平均粒径」とする。統計的手法により求める値であるから測定ごとに値が変動する可能性があることはいうまでもない。
【００２２】
多孔質体の平均粒径が１μｍ未満では、香料の保持量が少なくなり、５０μｍを上回ると、加工時の分散性が悪くなるという問題がある。
また、多孔質体の吸油量が１０ｍｌ／１００ｇ未満では、香料の保持量が少なくなり、３００ｍｌ／１００ｇを上回ると、製造時に崩壊し易いため、使用前の香料漏出が増すという問題がある。
【００２３】
多孔質体の硬度が低すぎる場合は製造加工時に多孔質体が崩壊し易く、高すぎる場合は加工機が損耗するため不適当である。本発明に係る芳香体は、硬度１５〜７５０Ｈｖ（ＪＩＳ  Ｚ  ２２４４）の鉱物または無機化合物（例えば、カオリナイト、炭酸カルシウム、合成シリカ）、又は硬さ９０以上（ＪＩＳ  Ｋ  １４７４）の活性炭などにより形成されると好適である。
【００２４】
なお、原紙に付与された芳香体２を脱離し難くするという観点から、芳香体２は、水性接着剤或いは水溶性樹脂に混和されることが望ましい。水性接着剤としては、酢酸ビニル系接着剤、セルロース系接着剤、アクリル系接着剤、デンプン系接着剤、ポリビニルアルコール系接着剤等を例示できる。水溶性樹脂としては、アクリル樹脂、スチレン樹脂、オレフィン樹脂、ロジン等を例示できる。
【００２５】
多孔質体に含浸される香料は、芳香を有する揮発性の物質であれば任意であり、例えば、メントール、ミント、ラベンダー、ローズマリーなどのハーブ系の香り成分、バラの香り成分、柑橘系の香り成分、ヒノキの香り成分など天然系の香料、あるいは合成系の香料などから、一種又は数種を適宜選択して使用することができる。
多孔質体は、湿潤剤、柔軟剤、平滑剤、消臭剤等を含浸しても良い。
多孔質体に含浸される香料の添加量は、揮発性や残香性、コスト等に応じて適宜任意に変更可能である。
また、芳香体２は多孔質体から形成されるため、香料等を含まない場合又は香料等が揮散した後でも消臭効果を発揮することができる。
【００２６】
＜トイレットペーパーに芳香体を付与する方法＞
（第１の方法）
第１の方法は、原紙をエンボス加工する工程において、水性接着剤３に混和した芳香体２を付与する方法である。
具体的には、例えば、図１（ａ）に示すトイレットペーパー製造装置１０Ａにより、エンボスロール１１の凸部の一部又は全ての頂部に対して、芳香体２を付与し、エンボスロール１１に０．０５Ｍｐａ〜０．４Ｍｐａの圧力を加えることで原紙Ｓ１、Ｓ２にエンボス加工を施し、エンボスロール１１の凸部と原紙Ｓ２が接触する際に、原紙Ｓ２に芳香体を転写させる。
【００２７】
エンボスロール１１への芳香体２の付与は、図１（ａ）に示すように、アニロックスロール１３及び芳香体タンク１４を用いて行うことができる。
アニロックスロール１３は、エンボスロール１１の幅と略同幅(同一幅も含む)に形成された円柱状のロールであり、外周面がエンボス凸部の頂部と当接するように配置されている。
芳香体タンク１４は、芳香体２を混和した水性接着剤３を貯留可能に形成され、アニロックスロール１３の外周面が、芳香体タンク１４に貯留されている水性接着剤３に当接するように配置されており、アニロックスロール１３の軸回りの回転に伴い、芳香体タンク１４からアニロックスロール１３の外周面に水性接着剤３が供給されるようになっている。アニロックスロール１３の外周面に供給された水性接着剤３は、アニロックスロール１３の外周面と当接するエンボス凸部の頂部に供給され、エンボスロール１１が軸回りに回転することにより、原紙Ｓ１、Ｓ２にエンボス加工が施されると同時に、原紙Ｓ２に芳香体２が転写されることとなる。
【００２８】
水性接着剤３に混和された芳香体２は、図１（ｂ）に示すように、加工後の帯状ペーパー１Ａの外面のエンボス加工部（凹部）の底に、圧力を加えて押し付けられるため、芳香体２は帯状ペーパー１Ａの巻取りの工程などにおいて容易に脱離することはない。
【００２９】
芳香体２の塗布量は、塗布のしやすさ等の観点から、固形分量として０．０２〜０．０８ｇ／ｍ２である。
なお、図１に示す第１の方法においては、２プライのトイレットペーパーを形成する工程を示しているが、トイレットペーパーは、１プライであっても、３プライ以上であっても良い。
【００３０】
（第２の方法）
第２の方法は、２枚以上の原紙を重ねて２プライ以上のトイレットペーパーを形成する場合に、原紙間を接着する工程において、芳香体２を混和した水性接着剤３を付与する方法である
具体的には、図２（ａ）に示すトイレットペーパー製造装置１０Ｂのように、アニロックスロール１３及びゴムロール１６を用いて、原紙Ｓ３に芳香体を転写させる。
【００３１】
アニロックスロール１３及びゴムロール１６は、エンボスロール１１の幅と略同幅(同
一幅も含む)に形成された円柱状のロールである。
芳香体タンク１４は、芳香体２を混和した水性接着剤３を貯留可能に形成され、アニロックスロール１３の外周面が、芳香体タンク１４に貯留されている水性接着剤３に当接するように配置されており、アニロックスロール１３の軸回りの回転に伴い、芳香体タンク１４からアニロックスロール１３の外周面に水性接着剤３が供給されるようになっている。アニロックスロール１３の外周面に供給された水性接着剤３は、アニロックスロール１３の外周面と当接するゴムロール１６に供給され、ゴムロール１６が軸回りに回転することにより、原紙Ｓ３に水性接着剤３が転写される。
次に、水性接着剤３が塗布された原紙Ｓ３は、別の原紙Ｓ４と重ね合わされた後、貼合部１５において１枚に貼り合わされ、２プライの帯状ペーパー１Ｂが形成される。
【００３２】
第２の方法においては、原紙Ｓ３にエンボスを付与し、形成された凸部の頂部に、アニロックスロール１３及びゴムロール１６を用いて芳香体２を混和した水性接着剤３を塗布したのち、原紙Ｓ４とエンボス加工された原紙Ｓ３を接着するので、図２（ｂ）に示すように、原紙Ｓ３の凸部のみに芳香体を付与できるため、資材ロスを少なく加工することができる。
【００３３】
また、第２の方法においては、図２（ｂ）に示すように、加工後の帯状ペーパー１Ｂの原紙Ｓ３と原紙Ｓ４の間に芳香体２が接着されるため、芳香体２は帯状ペーパー１Ｂの巻取りの工程などにおいて容易に脱離することはない。
【００３４】
第２の方法においては、水性接着剤３の塗布量を固形分量として０．０５〜０．２ｇ／ｍ２とし、うち芳香体２の固形分量を３０〜７０％とすると、塗布のしやすさ、肌触り、香りの強さ等の観点から好適である。
また、第２の方法においては、２プライのトイレットペーパーを形成する工程を示しているが、トイレットペーパーは３プライ以上であっても良い。
【００３５】
（第３の方法）
第３の方法は、第２の方法と同様に２枚以上の原紙を重ねて２プライ以上のトイレットペーパーを形成する場合に、原紙間を接着する工程において、水性接着剤３に混和した芳香体２をスプレー塗布する方法である。
具体的には、図３（ａ）に示すトイレットペーパー製造装置１０Ｃのように、水性接着剤３をスプレー塗布した原紙Ｓ５を、原紙Ｓ６と重ね合わせた後、貼合部１５において１枚に貼り合わせ、２プライの帯状ペーパー１Ｃを形成する。
【００３６】
第３の方法において、芳香体２を予め水性接着剤３に混和せず、水性接着剤３を塗布した後に芳香体２を転写又は噴霧すれば、芳香体２を付与したトイレットペーパーと付与しないトイレットペーパーとの製造の切り替えが容易に可能である。
また、第３の方法においては、エンボス加工を原紙Ｓ５のみに行うのではなく、貼合部１５において、接着と同時にエンボス加工を施すと、芳香体２を原紙にさらに強力に接着させることができる。
【００３７】
第３の方法においては、図３（ｂ）に示すように、加工後の帯状ペーパー１Ｃの原紙Ｓ５と原紙Ｓ６の間に芳香体２が接着されるため、芳香体２は帯状ペーパー１Ｃの巻取りの工程などにおいて容易に脱離することはない。
【００３８】
第３の方法においては、水性接着剤３の塗布量を固形分量として０．０５〜０．２ｇ／ｍ２とし、うち芳香体２の固形分量を３０〜７０％とすると、塗布のしやすさ、肌触り、香りの強さ等の観点から好適である。
また、第３の方法においては、２プライのトイレットペーパーを形成する工程を示しているが、トイレットペーパーは３プライ以上であっても良い。
【００３９】
以上説明した第１〜第３の方法によって製造されたトイレットペーパー１０によれば、芳香体は、マイクロカプセル化した香料と比して製造が容易であり、歩留まりを向上させることによっても製品コストを下げることが可能である。
また、マイクロカプセル化した香料では、カプセルの崩壊時にのみ芳香効果が得られるため、使用時の芳香効率が悪い点が課題となっていたが、本発明による芳香体はその孔質（密度、直径）によって芳香成分を揮散することから、適切な芳香効果を確実に発揮し、さらに長時間維持することが可能である。
【００４０】
従来のマイクロカプセル化した香料の塗布は、製造時にマイクロカプセルを壊さないため、薄葉紙を紙管に巻きつける工程の前段に香料を紙管に塗布する等、通常の製造工程に芳香体付与工程を追加する必要があった。しかし、本発明によれば、硬度の高い芳香体を用いることにより、芳香体付与工程をエンボス加工工程又は接着剤塗布工程に組み込むことが可能であり、効率よく製品を製造できる。
芳香体付与工程は、必ずしもエンボス加工工程又は接着剤塗布工程に組み込む必要はない。例えば、衛生薄葉紙に模様を印刷する工程やミシン目を形成する工程等に組み込んだり、上記各種工程に組み込まずに芳香体付与工程を独立に設けても良い。芳香体付与工程を独立に設ける場合は、エンボス加工工程のように薄葉紙に大きな負荷がかかる工程の後に設けると、芳香体が薄葉紙から脱落し難いため好適である。
【００４１】
以下では、本発明に係る芳香機能付き衛生薄葉紙及び比較例のサンプルを作成し、香りの評価を実施した。
（実施例１）
第１の方法により、芳香体２を塗布した。
芳香体２は１ｇのカオリナイト（平均粒径２μｍ、吸油量８０ｍｌ／１００ｇ、硬度６０Ｈｖ）に０．５ｍｌのミント精油を加え、深さ５８ｍｍ直径３７ｍｍのプラスチック容器内にて、プラスチック製スパーテルを用いて、５分程度よく撹拌することにより生成した。１％カルボキシメチルセルロース溶液で５０倍希釈（カオリナイトの質量比）した芳香体２を、凸部の面積率が７．８１％であるプラスチック製エンボス版（２５．８ｃｍ×１２．９ｃｍ）の凸部に、ローラーを用いて芳香体２が０．０５ｇ／ｍ２となるよう塗布した。２２．４ｃｍ×１１．４ｃｍ、米坪１４．５ｇ/ｍ２の原紙を２枚重ねて、芳香体
２を付与したエンボス版に載せ、さらに原紙の上からウレタン樹脂製シート（２５．８ｃｍ×１２．９ｃｍ）を載せ、０．０７Ｍｐａの圧力でウレタン樹脂シートの上から原紙をエンボス版に押し付け、芳香体２を原紙に転写して、２プライの帯状ペーパーを形成した。
【００４２】
（実施例２）
第３の方法により、芳香体２を塗布した。
原紙及び芳香体２は、実施例１と同様の物を用いた。４％カルボキシメチルセルロース溶液で２５倍希釈（カオリナイトの質量比）した芳香体２を、原紙表面に１．３ｍｌ／ｍ２となるよう市販のスプレー容器を用いて噴霧した。噴霧後ただちに、噴霧した原紙の噴霧側と、噴霧していない原紙とを重ね、さらに原紙２枚の上に実施例１のウレタン樹脂シートを載せ、面積率７．８１％のエンボス版に０．０７Ｍｐａの圧力でウレタン樹脂シートを押し付け、原紙２枚を重ねた状態で押し付けて接着し、２プライの帯状ペーパーを形成した。
【００４３】
（比較例１）
実施例１と同様の塗布方法を用いて、カオリナイトを含まないサンプルを作成した。香料の塗布量は、実施例１と同量となるように調整した。
【００４４】
全てのサンプルを室温にて４８時間放置した後、３名のテスターにより香りの強さを評価したところ、３名のテスターとも、香りの強さは「実施例１＞実施例２＞比較例」の順であると評価した。
従って、本発明によれば、通常の製造工程において芳香体２を塗布し、長時間の芳香効果を維持する衛生薄葉紙を製造することができる。
実施例２においては、２枚の原紙の間に芳香体２が挟まれるため、実施例１と比較すると香り立ちが弱いと考えられる。
【００４５】
(比較例２)
実施例１と同様の塗布方法を用いて、カオリナイトの代わりにαシクロデキストリン(
平均粒径５３ｎｍ以下)を用いたサンプルを作成した。香料の塗布量は、実施例１と同量
となるように調整した。
【００４６】
各サンプルを室温にて４８時間放置した後、４名のテスターにより香りの強さを５件法にて評価したところ(５点：香りが強い、１点：香りが弱い)、実施例１のサンプルが３.
０点、比較例２のサンプルが１.２５点と評価された。
従って、本発明によれば、従来の香料包接用途で用いられるαシクロデキストリンと比較し、長期間の芳香効果を維持する衛生薄葉紙を製造することができる。
【００４７】
なお、本発明は上記実施形態に限るものではなく、その要旨を逸脱しない範囲で適宜変更可能である。
衛生薄葉紙は、上記実施形態で示したトイレットペーパーに限られるものではなく、例えば、ティシュペーパー、ウエットティシュー、キッチンペーパー等にも適用可能である。形状に関しては、ロール状に限られるものではなく、ポップアップ式、ポケット型など任意の形状に適用可能である。
【符号の説明】
【００４８】
１Ａ、１Ｂ、１Ｃ  帯状ペーパー
２                芳香体
３                水性接着剤
Ｓ１〜Ｓ６        原紙
１０Ａ、１０Ｂ、１０Ｃ  トイレットペーパー製造装置
１１              エンボスロール
１２              受けロール
１３              アニロックスロール
１４              芳香体タンク
１５              貼合部
１６              ゴムロール
【図１】
2019013785.tif 000003
【図２】
2019013785.tif 000004
【図３】
2019013785.tif 000005